(57)【要約】【課題】  耐熱性がよく、しかも広い波長帯域で二色性を有する偏光子を提供すること。【解決手段】  ポリマーマトリクス中に、金属性微粒子が分散されている構造の高分子フィルムであって、前記金属性微粒子は、ポリマーマトリクスを形成するポリマー１００重量部に対して５重量部以上を含有しており、かつ前記高分子フィルムの吸収スペクトルは、最も高い吸光度に対して少なくとも５０％の吸光度を持つ波長帯域幅が２００ｎｍ以上有することを特徴とする高分子フィルムを用いて、一軸延伸することにより得られる偏光子。【選択図】        なし   【特許請求の範囲】
【請求項１】
ポリマーマトリクス中に、金属性微粒子が分散されている構造の高分子フィルムであって、
前記金属性微粒子は、ポリマーマトリクスを形成するポリマー１００重量部に対して５重量部以上を含有しており、かつ
前記高分子フィルムの吸収スペクトルは、最も高い吸光度に対して少なくとも５０％の吸光度を持つ波長帯域幅が２００ｎｍ以上有することを特徴とする高分子フィルム。
【請求項２】
金属性微粒子により形成される微小領域が、平均粒径１００ｎｍ以下であり、かつアスペクト比（最大長／最小長）が２以下であることを特徴とする請求項１記載の高分子フィルム。
【請求項３】
請求項１または２記載の高分子フィルムを一軸延伸することにより得られる偏光子。
【請求項４】
偏光子に対する、入射偏光面の方位を変化させた場合に、最も長波長側に吸収ピークを持つ吸収スペクトル（Ａ//）と、最も短波長側に吸収ピークを持つ吸収スペクトル（Ａ⊥）について、
吸収スペクトル（Ａ//）において、最も高い吸光度に対して７０％の吸光度（ａ）を持ち、かつ、最も長波長側にある波長をλ１とし、
吸収スペクトル（Ａ⊥）において、前記吸光度（ａ）を持ち、かつ、最も長波長側にある波長をλ２とした場合に、
｜λ２−λ１｜の値が１００ｎｍ以上であることを特徴とする請求項３記載の偏光子。
【請求項５】
金属性微粒子により形成される微小領域が、平均粒径１００ｎｍ以下であり、かつアスペクト比（最大長／最小長）が２以下であることを特徴とする請求項３または４記載の偏光子。
【請求項６】
請求項３〜５のいずれかに記載の偏光子の少なくとも片面に、透明保護層を設けたことを特徴とする偏光板。
【請求項７】
請求項３〜５のいずれかに記載の偏光子または請求項６記載の偏光板が、少なくとも１枚積層されていることを特徴とする光学フィルム。
【請求項８】
請求項３〜５のいずれかに記載の偏光子、請求項６記載の偏光板または請求項７記載の光学フィルムが用いられていることを特徴とする画像表示装置
【発明の詳細な説明】
【技術分野】
【０００１】
本発明は、高分子フィルムおよび当該フィルムを用いた偏光子に関する。また本発明は当該偏光子を用いた偏光板、光学フィルムに関する。さらには当該偏光子、偏光板、光学フィルムを用いた液晶表示装置、有機ＥＬ表示装置、ＰＤＰ等の画像表示装置に関する。
【背景技術】
【０００２】
液晶表示装置等の画像表示装置には、その表示原理から偏光子（偏光板）が用いられている。近年では、画像表示装置の大面積化、多様化に伴い、偏光子の需要も拡大しており、かつ品質向上・耐久性への要求は大きくなっている。特に、携帯電話、ＰＤＡなどの屋外での過酷な環境下での使用を想定した液晶表示装置や、車載用ナビゲーション、液晶プロジェクタ用の液晶表示装置等には非常に高い耐熱性が要求される。
【０００３】
従来、画像表示装置用の偏光子としては、主に延伸したポリビニルアルコールフィルムにヨウ素や二色性染料で染色した構造のものが用いられている。ヨウ素系偏光子は、非晶性であるヨウ素を混入した水溶液によりフィルムを染色したのち、延伸処理を施すことによって得られ、可視光に対する高い偏光性を有し、大型偏光子の作製が可能である。しかし、ヨウ素系偏光子は、ヨウ素が高温で昇華したり、または錯体構造が変化するために偏光性能を維持することが難しい。一方、二色性染料を用いた染料系偏光子は、ヨウ素系偏光子に比べて耐熱性はよいものの、染料の二色比が十分でないことや耐候性などに劣ることなどから、一部の用途を除いては広く採用はされていない。なお、偏光子のフィルム材料としては、ポリビニルアルコールのほかに、ポリスチレン、セルロース誘導体、ポリ塩化ビニル、ポリプロピレン、アクリル系重合体、ポリアミド、ポリエステル、エチレン−酢酸ビニル共重合体ケン化物なども用いられている。
【０００４】
また高温での耐熱性の要求される光通信、光記録再生装置などの光デバイス分野で用いられる偏光子としては、等方性の基板上に、光吸収異方性を有する金属性粒子を分散させた偏光子が用いられている。かかる偏光子としては、たとえば、ガラス中に還元反応などによって金属粒子を析出させ、延伸したものなどが用いられている。しかし、等方性基板上へ金属性微粒子を分散させた偏光子は、金属性微粒子の配置を真空蒸着法等により行うため、高い熱プロセスが必要であり、量産に適していない。また、異方性を持つ金属性微粒子をポリイミド中に分散し、一軸延伸処理することにより耐熱性のよい偏光性フィルムが得られることが知られている（たとえば、特許文献１参照。）。しかし、かかる偏光性フィルムは、ポリイミドにより形成されているため、一軸延伸処理後も黄色く色付いており、透過性に劣っているという問題がある。
【特許文献１】特開平８−１８４７０１号公報
【発明の開示】
【発明が解決しようとする課題】
【０００５】
上記課題を解決するため、本出願人は、特願２００２−３１０６８６号を出願した。当該出願に係わる発明によれば、透明性ポリマー中に金属微粒子を分散し、延伸することにより簡易なプロセスで、耐熱性の高い偏光子を得ることができている。ただし、当該発明に記載の偏光子は、金属微粒子内部の電子振動によるプラズモン吸収を用いるため、一粒子の吸収が非常に急峻であり、広い波長帯域幅で二色性を得ることが難しい。
【０００６】
本発明は、耐熱性がよく、しかも広い波長帯域で二色性を有する偏光子を提供することを目的とする。
【０００７】
また本発明は、当該偏光子を用いた偏光板、光学フィルムを提供することを目的とする。
【０００８】
さらには当該偏光子、偏光板、光学フィルムを用いた画像表示装置を提供することを目的とする。
【課題を解決するための手段】
【０００９】
本発明者らは、前記課題を解決すべく鋭意検討を重ねた結果、以下に示す高分子フィルムおよび偏光子により前記目的を達成できることを見出し、本発明を完成するに至った。
【００１０】
すなわち本発明は、ポリマーマトリクス中に、金属性微粒子が分散されている構造の高分子フィルムであって、
前記金属性微粒子は、ポリマーマトリクスを形成するポリマー１００重量部に対して５重量部以上を含有しており、かつ
前記高分子フィルムの吸収スペクトルは、最も高い吸光度に対して少なくとも５０％の吸光度を持つ波長帯域幅が２００ｎｍ以上有することを特徴とする高分子フィルム、に関する。
【００１１】
上記本発明の高分子フィルムは、ポリマーマトリクス中に、金属性微粒子が分散された構造を有することから、耐熱性の要求される用途において好適に用いられる。たとえば、画像表示装置として用いた場合の耐熱性を有する。
【００１２】
また本発明の高分子フィルムは、マトリクス形成ポリマー１００重量部に対して５重量部以上の金属性微粒子を含有している。通常、吸収物質としてはヨウ素や二色染料が使用されるが、本発明においては金属性微粒子の特性を利用して金属を吸収物質としている。このように高濃度の金属性微粒子の下では、金属性微粒子の相互間で電子の運動に相互作用が生まれ、これにより吸収の状態が変化する。前記金属性微粒子の割合は、ポリマー１００重量部に対して５重量部以上、さらには７．５重量部以上、さらに１０重量部以上であるのが好ましい。金属性微粒子の割合が５重量部未満では、金属性微粒子間の相互作用の効果を奏し難く、広い波長帯域で吸光特性を有する高分子フィルムが得られない。
【００１３】
一方、金属性微粒子の割合が高くなると金属性粒子の凝集が起こり、当該粒子の分布異方性制御が難しくなる。これらから、金属性微粒子の割合は、ポリマー１００重量部に対して５０重量部以下、さらには３０重量部以下であるのが好ましい。
【００１４】
上記高分子フィルムは、延伸されて偏光子となる。当該偏光子を画像表示装置中にて利用し、均一な黒表示を得るには、一定以上の吸光度が必要である。従って、延伸前においては吸光度のピーク値が１．５以上の吸光度を有することが好ましい。すなわち、ポリマー中では、存在する体積あたりの金属性微粒子の数が多ければ多いほど粒子同士の距離が接近するため、粒子間に電場の歪みを起こし、光学特性は金属の単粒子に見られる急峻なプラズモン共鳴吸収スペクトルとは異なる広い帯域に高い吸収を持つブロードなスペクトルとなる。波長帯域幅が２００ｎｍ以上の広い波長帯域で吸光特性を有する高分子フィルムが得られる。波長帯域幅は２１５ｎｍ以上、さらには２３０ｎｍ以上であるのが好ましい。ブロードなスペクトルは本発明においてはフィルムの吸光スペクトルにおいて、最も高い吸光度の値の５０％以上の値をとる波長帯域幅が２００ｎｍ以上であるものをいう。なお、５０％以上の値を取る波長帯域が二つの領域に分割される場合には、それぞれの波長帯域幅の合計が２００ｎｍ以上の場合も同様である。
【００１５】
前記高分子フィルムにおいて、金属性微粒子により形成される微小領域が、平均粒径１００ｎｍ以下であり、かつアスペクト比（最大長／最小長）が２以下であることが好ましい。微小領域の平均粒径は１００ｎｍ以下、さらには５０ｎｍ以下であるのが好ましい。またアスペクト比は２以下、さらには１．８以下であるのが好ましい。なお、微小領域の平均粒径、アスペクト比は詳しくは実施例の記載による。
【００１６】
また本発明は、前記高分子フィルムを一軸延伸することにより得られる偏光子、に関する。
【００１７】
前記高分子フィルムに延伸を施すことにより、金属性微粒子の分布状態に異方性が生まれる。一方向において粒子間距離が狭く相互作用の影響が大きい状態を作り、他方向においては粒子間距離が広なり、単粒子による効果が大きい状態を作り出すことができ、一方向のみに広帯域な吸収をもつ二色比の高い偏光子の作製が実現できる。
【００１８】
上記偏光子にみられる偏光特性は、マトリクス中に分散された金属性微粒子が、微粒子近傍のマトリクス屈折率に応答した表面プラズモン吸収を起こすことにより、粒子近傍のマトリクス屈折率は延伸による複屈折率発現と粒子の相互作用により異方性が存在するものと推定され、これにより一軸延伸により光学異方性が発現したものと思われる。偏光特性を持つ波長領域は、金属微粒子のプラズモン吸収波長と媒質の屈折率等の特性により決定されるため、材料の複屈折率、金属性微粒子の種類、割合、分散状態を適宜に調整することにより、任意の光学特性を持つ偏光子の設計が可能となる。
【００１９】
また前記偏光子は、偏光子に対する、入射偏光面の方位を変化させた場合に、最も長波長側に吸収ピークを持つ吸収スペクトル（Ａ//）と、最も短波長側に吸収ピークを持つ吸収スペクトル（Ａ⊥）について、
吸収スペクトル（Ａ//）において、最も高い吸光度に対して７０％の吸光度（ａ）を持ち、かつ、最も長波長側にある波長をλ１とし、
吸収スペクトル（Ａ⊥）において、前記吸光度（ａ）を持ち、かつ、最も長波長側にある波長をλ２とした場合に、
｜λ２−λ１｜の値が１００ｎｍ以上であることが好ましい。
【００２０】
偏光子に対する入射偏光面の方位を変化させた場合には、測定される吸収スペクトルが変化する。前記吸収スペクトル（Ａ//）と、吸収スペクトル（Ａ⊥）について、吸収スペクトル（Ａ//）における最も高い吸光度に対して７０％の吸光度（ａ）を基準として、当該吸光度（ａ）を有する波長をλ１、一方吸収スペクトル（Ａ⊥）について吸光度（ａ）を有する波長をλ２としたとき、｜λ２−λ１｜の値は、偏光方向による吸収の差により二色性を発現する波長帯域幅を示す。｜λ２−λ１｜の値は金属性微粒子の割合により変化し、金属性微粒子の割合が高い時に、粒子の相互作用が強くなり、吸収スペクトル（Ａ//）が広帯域化するため、増加する。｜λ２−λ１｜の値は、１００ｎｍ以上、さらには１５０ｎｍ以上であるのが好ましい。
【００２１】
前記偏光子において、金属性微粒子により形成される微小領域が、平均粒径１００ｎｍ以下であり、かつアスペクト比（最大長／最小長）が２以下であることが好ましい。微小領域の平均粒径は１００ｎｍ以下、さらには５０ｎｍ以下であるのが好ましい。またアスペクト比は２以下、さらには１．８以下であるのが好ましい。なお、微小領域の平均粒径、アスペクト比は詳しくは実施例の記載による。
【００２２】
また本発明は、前記偏光子の少なくとも片面に、透明保護層を設けたことを特徴とする偏光板、に関する。また本発明は、前記偏光子、前記偏光板が、少なくとも１枚積層されていることを特徴とする光学フィルム、に関する。さらに本発明は、前記偏光子、前記偏光板または前記光学フィルムが用いられていることを特徴とする画像表示装置、に関する。
【発明を実施するための最良の形態】
【００２３】
本発明の高分子フィルムにおいて、ポリマーマトリクス形成するポリマーとして、各種のものを特に制限なく使用できる。たとえば、ポリビニルアルコールまたはその誘導体があげられる。ポリビニルアルコールの誘導体としては、ポリビニルホルマール、ポリビニルアセタール等があげられる他、エチレン、プロピレン等のオレフィン、アクリル酸、メタクリル酸、クロトン酸等の不飽和カルボン酸そのアルキルエステル、アクリルアミド等で変性したものがあげられる。ポリビニルアルコールの重合度は、１０００〜１００００程度、ケン化度は８０〜１００モル％程度のものが一般に用いられる。
【００２４】
なお、前記ポリビニルアルコール系フィルム中には可塑剤等の添加剤を含有することもできる。可塑剤としては、ポリオールおよびその縮合物等があげられ、たとえばグリセリン、ジグリセリン、トリグリセリン、エチレングリコール、プロピレングリコール、ポリエチレングリコール等があげられる。可塑剤の使用量は、特に制限されないがポリビニルアルコール系フィルム中２０重量％以下とするのが好適である。
【００２５】
また前記ポリマーとしては、例えばポリエチレンテレフタレートやポリエチレンナフタレート等のポリエステル系樹脂；ポリスチレンやアクリロニトリル・スチレン共重合体（ＡＳ樹脂）等のスチレン系樹脂；ポリエチレン、ポリプロピレン、シクロ系ないしはノルボルネン構造を有するポリオレフィン、エチレン・プロピレン共重合体等のオレフィン系樹脂等があげられる。さらには、塩化ビニル系樹脂、セルロース系樹脂、アクリル系樹脂、アミド系樹脂、イミド系樹脂、スルホン系ポリマー、ポリエーテルスルホン系樹脂、ポリエーテルエーテルケトン系樹脂ポリマー、ポリフェニレンスルフィド系樹脂、塩化ビニリデン系樹脂、ビニルブチラール系樹脂、アリレート系樹脂、ポリオキシメチレン系樹脂、シリコーン系樹脂、ウレタン系樹脂等があげられる。これらは１種または２種以上を組み合わせることができる。また、フェノール系、メラミン系、アクリル系、ウレタン系、アクリルウレタン系、エポキシ系、シリコーン系等の熱硬化型または紫外線硬化型の樹脂の硬化物を用いることもできる。
【００２６】
前記ポリマーにより形成されるフィルムは、一軸延伸処理により、一軸性の複屈折が付与される。したがって、前記ポリマーは、複屈折を生じやすい異方性を有するものが好ましく、ポリビニルアルコール、ポリカーボネート、スルホン系ポリマー等が好適である。
【００２７】
前記ポリマーマトリクス中に分散され、微小領域を形成している金属性微粒子は、可視光域に吸収を持つものであれば特に制限されない。金属としては、たとえば銀、銅、金、白金、アルミニウム、パラジウム、鉄、クロム、ニッケル、マンガン、スズ、コバルト、チタン、マグネシウム、リチウム等を例示できる。
【００２８】
ポリマーマトリクス中に分散している金属性微粒子の割合は、耐熱性、広い波長帯域で二色性を有する偏光子を得る点から、ポリマー１００重量部に対して、５重量部以上である。金属性微粒子は、密度が高く、粒子同士の距離が短いほど好ましい。なお、金属性微粒子により形成される微小領域は、前述の通り、特定の方向へ配向していないことが好ましく、また平均粒径１００ｎｍ以下であり、かつアスペクト比が２以下であることが好ましい。
【００２９】
本発明の高分子フィルムの製造方法は特に制限されないが、たとえば、前記ポリマーを含有する溶液に、金属性微粒子を分散含有させた混合溶液を調製し、その混合溶液を製膜することにより得られる。
【００３０】
ポリマー溶液に用いる溶媒としては、ポリマーが溶解するものであれば特に制限はない。たとえば、水；メタノール、エタノール、ｎ−プロピルアルコール、ｉｓｏ−プロピルアルコール、ｎ−ブチルアルコール、ｉｓｏ−ブチルアルコール、ｔｅｒｔ−ブチルアルコール等のアルコール類；トルエン等の芳香族類；アセトン、メチルエチルケトン、シクロヘキサノン、シクロペンタノン、シクロヘプタノン、２−ヘプタノン、メチルイソブチルケトン、ブチルラクトン等のケトン類；酢酸メチル、酢酸エチル、酢酸プロピル、プロピオン酸メチル、プロピオン酸エチル等のエステル類等があげられる。なお、ポリマーとして、ポリビニルアルコール等の水溶性のものを用いる場合には、溶媒としては水が好適に用いられる。ポリマー溶液の濃度は、通常、０．０５〜３０重量％程度に調整するのが好ましい。一方、金属性微粒子は、通常、分散溶液として前記ポリマー溶液に混合される。金属性微粒子の分散溶液の濃度は、通常、０．０１〜２５重量％程度に調整するのが好ましい。
【００３１】
また、予め形成されている金属性微粒子の代わりに、還元・析出等により金属性微粒子を形成することができる金属性ドーパントを用いることができる。金属性ドーパントは、ポリマーを含有する溶液に混合したのち、還元等により金属性微粒子を析出し、分散させることができる。金属性ドーパントとしては、無機金属化合物、有機金属化合物、無機金属化合物と有機金属化合物の錯体、有機金属化合物と有機金属化合物の錯体があげられる。金属性ドーパントとしては、金属のハロゲン化物、金属の硝酸化合物、金属の酢酸化合物、金属のトリフルオロ酢酸化合物、金属のアセチルアセトン化合物、金属のトリフルオロアセチルアセトン化合物、金属のへキサフルオロアセチルアセトン化合物等があげられる。また、以上の化合物とアセチルアセトン、１，１，１−トリフルオロアセチルアセトン、１，１，１，５，５，５−へキサフルオロアセチルアセトンを混合することによって得られた錯体なども使用可能である。金属性微粒子を析出させるのは、溶液の状態であってもよいし、製膜後であってもよい。析出の方法としては、還元剤を添加する方法、水素還元法、超音波照射法、光照射法などの金属イオンを還元する各種の方法を用いることができる。
【００３２】
ポリマー溶液と、金属性微粒子を分散させた溶液（または金属性ドーパントを含有する溶液）の混合割合は、得られる高分子フィルムにおいて、ポリマーマトリクス中に分散している金属性微粒子の割合が前記範囲となるように適宜に調整される。なお、前記溶液中には、分散剤、界面活性剤、色相調整剤、紫外線吸収剤、難燃剤、酸化防止剤、増粘剤・可塑剤等の各種の添加剤を含有させることができる。
【００３３】
前記ポリマー溶液に、金属性微粒子を分散含有させた混合溶液は製膜してフィルム化する。フィルムの形成方法としては、キャスティング法、押出成形法、ラミネート成形法、射出成形法、ロール成形法、流延成形法などの各種の方法を採用できる。フィルム成形にあったっては、溶液の粘度、乾燥速度を調整することにより、微小領域の大きさや分散性を制御することができる。
【００３４】
次いで、前記高分子フィルムを一軸延伸処理することにより、ポリマーマトリクスを形成するポリマーに一軸性の複屈折を付与し、偏光子を得る。一軸延伸することにより等方的に分散されていた粒子が、異方性の分布もしくは一方向への配列状態を持つようになり、吸収の異方性が発現する。
【００３５】
一軸延伸処理は、延伸方法は空気中での延伸、金属ロールへの接触等による乾式延伸でもよいし、ポリマーがポリビニルアルコールのような水溶性の場合には、水中での湿式延伸でもよい。なお、延伸手段はポリマーの種類に応じて、そのガラス転移温度の付近において伸長が可能である温度にて行う。延伸倍率は特に制限されないが、通常、１．１〜１５倍程度、さらには、３〜１０倍とするのが好ましい。
【００３６】
偏光子の厚さは、特に制限されないが、通常、５〜８０μｍ程度である。得られた偏光子は、常法に従って、その少なくとも片面に透明保護層を設けた偏光板とすることができる。透明保護層はポリマーによる塗布層として、またはフィルムのラミネート層等として設けることができる。透明保護層を形成する、透明ポリマーまたはフィルム材料としては、適宜な透明材料を用いうるが、透明性や機械的強度、熱安定性や水分遮断性などに優れるものが好ましく用いられる。前記透明保護層を形成する材料としては、例えばポリエチレンテレフタレートやポリエチレンナフタレート等のポリエステル系ポリマー、二酢酸セルロースや三酢酸セルロース等のセルロース系ポリマー、ポリメチルメタクリレート等のアクリル系ポリマー、ポリスチレンやアクリロニトリル・スチレン共重合体（ＡＳ樹脂）等のスチレン系ポリマー、ポリカーボネート系ポリマーなどがあげられる。また、ポリエチレン、ポリプロピレン、シクロ系ないしはノルボルネン構造を有するポリオレフィン、エチレン・プロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマー、あるいは前記ポリマーのブレンド物なども前記透明保護層を形成するポリマーの例としてあげられる。
【００３７】
また、特開２００１−３４３５２９号公報（ＷＯ０１／３７００７）に記載のポリマーフィルム、たとえば、（Ａ）側鎖に置換および／または非置換イミド基を有する熱可塑性樹脂と、（Ｂ）側鎖に置換および／または非置換フェニルならびにニトリル基を有する熱可塑性樹脂を含有する樹脂組成物があげられる。具体例としてはイソブチレンとＮ−メチルマレイミドからなる交互共重合体とアクリロニトリル・スチレン共重合体とを含有する樹脂組成物のフィルムがあげられる。フィルムは樹脂組成物の混合押出品などからなるフィルムを用いることができる。
【００３８】
偏光特性や耐久性などの点より、特に好ましく用いることができる透明保護層は、表面をアルカリなどでケン化処理したトリアセチルセルロースフィルムである。透明保護層の厚さは、任意であるが一般には偏光板の薄型化などを目的に５００μｍ以下、さらには１〜３００μｍ、特に５〜３００μｍが好ましい。なお、偏光子の両側に透明保護層を設ける場合は、その表裏で異なるポリマー等からなる透明保護フィルムを用いるができる。
【００３９】
また、透明保護フィルムは、できるだけ色付きがないことが好ましい。したがって、Ｒｔｈ＝［（ｎｘ＋ｎｙ）／２−ｎｚ］・ｄ（ただし、ｎｘ、ｎｙはフィルム平面内の主屈折率、ｎｚはフィルム厚方向の屈折率、ｄはフィルム厚みである）で表されるフィルム厚み方向の位相差値が−９０ｎｍ〜＋７５ｎｍである保護フィルムが好ましく用いられる。かかる厚み方向の位相差値（Ｒｔｈ）が−９０ｎｍ〜＋７５ｎｍのものを使用することにより、保護フィルムに起因する偏光板の着色（光学的な着色）をほぼ解消することができる。厚み方向位相差値（Ｒｔｈ）は、さらに好ましくは−８０ｎｍ〜＋６０ｎｍ、特に−７０ｎｍ〜＋４５ｎｍが好ましい。
【００４０】
前記透明保護フィルムの偏光子を接着させない面には、ハードコート層や反射防止処理、スティッキング防止や、拡散ないしアンチグレアを目的とした処理を施したものであってもよい。
【００４１】
ハードコート処理は偏光板表面の傷付き防止などを目的に施されるものであり、例えばアクリル系、シリコーン系などの適宜な紫外線硬化型樹脂による硬度や滑り特性等に優れる硬化皮膜を透明保護フィルムの表面に付加する方式などにて形成することができる。反射防止処理は偏光板表面での外光の反射防止を目的に施されるものであり、従来に準じた反射防止膜などの形成により達成することができる。また、スティッキング防止処理は隣接層との密着防止を目的に施される。
【００４２】
またアンチグレア処理は偏光板の表面で外光が反射して偏光板透過光の視認を阻害することの防止等を目的に施されるものであり、例えばサンドブラスト方式やエンボス加工方式による粗面化方式や透明微粒子の配合方式などの適宜な方式にて透明保護フィルムの表面に微細凹凸構造を付与することにより形成することができる。前記表面微細凹凸構造の形成に含有させる微粒子としては、例えば平均粒径が０．５〜５０μｍのシリカ、アルミナ、チタニア、ジルコニア、酸化錫、酸化インジウム、酸化カドミウム、酸化アンチモン等からなる導電性のこともある無機系微粒子、架橋又は未架橋のポリマー等からなる有機系微粒子などの透明微粒子が用いられる。表面微細凹凸構造を形成する場合、微粒子の使用量は、表面微細凹凸構造を形成する透明樹脂１００重量部に対して一般的に２〜５０重量部程度であり、５〜２５重量部が好ましい。アンチグレア層は、偏光板透過光を拡散して視角などを拡大するための拡散層（視角拡大機能など）を兼ねるものであってもよい。
【００４３】
なお、前記反射防止層、スティッキング防止層、拡散層やアンチグレア層等は、透明保護フィルムそのものに設けることができるほか、別途光学層として透明保護層とは別体のものとして設けることもできる。
【００４４】
前記偏光子と透明保護フィルムとの接着処理には、接着剤が用いられる。接着剤としては、イソシアネート系接着剤、ポリビニルアルコール系接着剤、ゼラチン系接着剤、ビニル系ラテックス系、水系ポリエステル等を例示できる。前記接着剤は、通常、水溶液からなる接着剤として用いられ、通常、０．５〜６０重量％の固形分を含有してなる。
【００４５】
本発明の偏光板は、前記透明保護フィルムと偏光子を、前記接着剤を用いて貼り合わせることにより製造する。接着剤の塗布は、透明保護フィルム、偏光子のいずれに行ってもよく、両者に行ってもよい。貼り合わせ後には、乾燥工程を施し、塗布乾燥層からなる接着層を形成する。偏光子と透明保護フィルムの貼り合わせは、ロールラミネーター等により行うことができる。接着層の厚さは、特に制限されないが、通常０．１〜５μｍ程度である。
【００４６】
本発明の偏光板は、実用に際して他の光学層と積層した光学フィルムとして用いることができる。その光学層については特に限定はないが、例えば反射板や半透過板、位相差板（１／２や１／４等の波長板を含む）、視角補償フィルムなどの液晶表示装置等の形成に用いられることのある光学層を１層または２層以上用いることができる。特に、本発明の偏光板に更に反射板または半透過反射板が積層されてなる反射型偏光板または半透過型偏光板、偏光板に更に位相差板が積層されてなる楕円偏光板または円偏光板、偏光板に更に視角補償フィルムが積層されてなる広視野角偏光板、あるいは偏光板に更に輝度向上フィルムが積層されてなる偏光板が好ましい。
【００４７】
反射型偏光板は、偏光板に反射層を設けたもので、視認側（表示側）からの入射光を反射させて表示するタイプの液晶表示装置などを形成するためのものであり、バックライト等の光源の内蔵を省略できて液晶表示装置の薄型化を図りやすいなどの利点を有する。反射型偏光板の形成は、必要に応じ透明保護層等を介して偏光板の片面に金属等からなる反射層を付設する方式などの適宜な方式にて行うことができる。
【００４８】
反射型偏光板の具体例としては、必要に応じマット処理した透明保護フィルムの片面に、アルミニウム等の反射性金属からなる箔や蒸着膜を付設して反射層を形成したものなどがあげられる。また前記透明保護フィルムに微粒子を含有させて表面微細凹凸構造とし、その上に微細凹凸構造の反射層を有するものなどもあげられる。前記した微細凹凸構造の反射層は、入射光を乱反射により拡散させて指向性やギラギラした見栄えを防止し、明暗のムラを抑制しうる利点などを有する。また微粒子含有の透明保護フィルムは、入射光及びその反射光がそれを透過する際に拡散されて明暗ムラをより抑制しうる利点なども有している。透明保護フィルムの表面微細凹凸構造を反映させた微細凹凸構造の反射層の形成は、例えば真空蒸着方式、イオンプレーティング方式、スパッタリング方式等の蒸着方式やメッキ方式などの適宜な方式で金属を透明保護層の表面に直接付設する方法などにより行うことができる。
【００４９】
反射板は前記の偏光板の透明保護フィルムに直接付与する方式に代えて、その透明フィルムに準じた適宜なフィルムに反射層を設けてなる反射シートなどとして用いることもできる。なお反射層は、通常、金属からなるので、その反射面が透明保護フィルムや偏光板等で被覆された状態の使用形態が、酸化による反射率の低下防止、ひいては初期反射率の長期持続の点や、保護層の別途付設の回避の点などより好ましい。
【００５０】
なお、半透過型偏光板は、上記において反射層で光を反射し、かつ透過するハーフミラー等の半透過型の反射層とすることにより得ることができる。半透過型偏光板は、通常液晶セルの裏側に設けられ、液晶表示装置などを比較的明るい雰囲気で使用する場合には、視認側（表示側）からの入射光を反射させて画像を表示し、比較的暗い雰囲気においては、半透過型偏光板のバックサイドに内蔵されているバックライト等の内蔵光源を使用して画像を表示するタイプの液晶表示装置などを形成できる。すなわち、半透過型偏光板は、明るい雰囲気下では、バックライト等の光源使用のエネルギーを節約でき、比較的暗い雰囲気下においても内蔵光源を用いて使用できるタイプの液晶表示装置などの形成に有用である。
【００５１】
偏光板に更に位相差板が積層されてなる楕円偏光板または円偏光板について説明する。直線偏光を楕円偏光または円偏光に変えたり、楕円偏光または円偏光を直線偏光に変えたり、あるいは直線偏光の偏光方向を変える場合に、位相差板などが用いられる。特に、直線偏光を円偏光に変えたり、円偏光を直線偏光に変える位相差板としては、いわゆる１／４波長板（λ／４板とも言う）が用いられる。１／２波長板（λ／２板とも言う）は、通常、直線偏光の偏光方向を変える場合に用いられる。
【００５２】
楕円偏光板はスーパーツイストネマチック（ＳＴＮ）型液晶表示装置の液晶層の複屈折により生じた着色（青又は黄）を補償（防止）して、前記着色のない白黒表示する場合などに有効に用いられる。更に、三次元の屈折率を制御したものは、液晶表示装置の画面を斜め方向から見た際に生じる着色も補償（防止）することができて好ましい。円偏光板は、例えば画像がカラー表示になる反射型液晶表示装置の画像の色調を整える場合などに有効に用いられ、また、反射防止の機能も有する。上記した位相差板の具体例としては、ポリカーボネート、ポリビニルアルコール、ポリスチレン、ポリメチルメタクリレート、ポリプロピレンやその他のポリオレフィン、ポリアリレート、ポリアミドの如き適宜なポリマーからなるフィルムを延伸処理してなる複屈折性フィルムや液晶ポリマーの配向フィルム、液晶ポリマーの配向層をフィルムにて支持したものなどがあげられる。位相差板は、例えば各種波長板や液晶層の複屈折による着色や視角等の補償を目的としたものなどの使用目的に応じた適宜な位相差を有するものであってよく、２種以上の位相差板を積層して位相差等の光学特性を制御したものなどであってもよい。
【００５３】
また上記の楕円偏光板や反射型楕円偏光板は、偏光板又は反射型偏光板と位相差板を適宜な組み合わせで積層したものである。かかる楕円偏光板等は、（反射型）偏光板と位相差板の組み合わせとなるようにそれらを液晶表示装置の製造過程で順次別個に積層することによっても形成しうるが、前記の如く予め楕円偏光板等の光学フィルムとしたものは、品質の安定性や積層作業性等に優れて液晶表示装置などの製造効率を向上させうる利点がある。
【００５４】
視角補償フィルムは、液晶表示装置の画面を、画面に垂直でなくやや斜めの方向から見た場合でも、画像が比較的鮮明にみえるように視野角を広げるためのフィルムである。このような視角補償位相差板としては、例えば位相差フィルム、液晶ポリマー等の配向フィルムや透明基材上に液晶ポリマー等の配向層を支持したものなどからなる。通常の位相差板は、その面方向に一軸に延伸された複屈折を有するポリマーフィルムが用いられるのに対し、視角補償フィルムとして用いられる位相差板には、面方向に二軸に延伸された複屈折を有するポリマーフィルムとか、面方向に一軸に延伸され厚さ方向にも延伸された厚さ方向の屈折率を制御した複屈折を有するポリマーや傾斜配向フィルムのような二方向延伸フィルムなどが用いられる。傾斜配向フィルムとしては、例えばポリマーフィルムに熱収縮フィルムを接着して加熱によるその収縮力の作用下にポリマーフィルムを延伸処理又は／及び収縮処理したものや、液晶ポリマーを斜め配向させたものなどが挙げられる。位相差板の素材原料ポリマーは、先の位相差板で説明したポリマーと同様のものが用いられ、液晶セルによる位相差に基づく視認角の変化による着色等の防止や良視認の視野角の拡大などを目的とした適宜なものを用いうる。
【００５５】
また良視認の広い視野角を達成する点などより、液晶ポリマーの配向層、特にディスコティック液晶ポリマーの傾斜配向層からなる光学的異方性層をトリアセチルセルロースフィルムにて支持した光学補償位相差板が好ましく用いうる。
【００５６】
偏光板と輝度向上フィルムを貼り合わせた偏光板は、通常液晶セルの裏側サイドに設けられて使用される。輝度向上フィルムは、液晶表示装置などのバックライトや裏側からの反射などにより自然光が入射すると所定偏光軸の直線偏光または所定方向の円偏光を反射し、他の光は透過する特性を示すもので、輝度向上フィルムを偏光板と積層した偏光板は、バックライト等の光源からの光を入射させて所定偏光状態の透過光を得ると共に、前記所定偏光状態以外の光は透過せずに反射される。この輝度向上フィルム面で反射した光を更にその後ろ側に設けられた反射層等を介し反転させて輝度向上フィルムに再入射させ、その一部又は全部を所定偏光状態の光として透過させて輝度向上フィルムを透過する光の増量を図ると共に、偏光子に吸収させにくい偏光を供給して液晶表示画像表示等に利用しうる光量の増大を図ることにより輝度を向上させうるものである。すなわち、輝度向上フィルムを使用せずに、バックライトなどで液晶セルの裏側から偏光子を通して光を入射した場合には、偏光子の偏光軸に一致していない偏光方向を有する光は、ほとんど偏光子に吸収されてしまい、偏光子を透過してこない。すなわち、用いた偏光子の特性によっても異なるが、およそ５０％の光が偏光子に吸収されてしまい、その分、液晶画像表示等に利用しうる光量が減少し、画像が暗くなる。輝度向上フィルムは、偏光子に吸収されるような偏光方向を有する光を偏光子に入射させずに輝度向上フィルムで一旦反射させ、更にその後ろ側に設けられた反射層等を介して反転させて輝度向上フィルムに再入射させることを繰り返し、この両者間で反射、反転している光の偏光方向が偏光子を通過し得るような偏光方向になった偏光のみを、輝度向上フィルムは透過させて偏光子に供給するので、バックライトなどの光を効率的に液晶表示装置の画像の表示に使用でき、画面を明るくすることができる。
【００５７】
輝度向上フィルムと上記反射層等の間に拡散板を設けることもできる。輝度向上フィルムによって反射した偏光状態の光は上記反射層等に向かうが、設置された拡散板は通過する光を均一に拡散すると同時に偏光状態を解消し、非偏光状態となる。すなわち、拡散板は偏光を元の自然光状態にもどす。この非偏光状態、すなわち自然光状態の光が反射層等に向かい、反射層等を介して反射し、再び拡散板を通過して輝度向上フィルムに再入射することを繰り返す。このように輝度向上フィルムと上記反射層等の間に、偏光を元の自然光状態にもどす拡散板を設けることにより表示画面の明るさを維持しつつ、同時に表示画面の明るさのむらを少なくし、均一で明るい画面を提供することができる。かかる拡散板を設けることにより、初回の入射光は反射の繰り返し回数が程よく増加し、拡散板の拡散機能と相俟って均一の明るい表示画面を提供することができたものと考えられる。
【００５８】
前記の輝度向上フィルムとしては、例えば誘電体の多層薄膜や屈折率異方性が相違する薄膜フィルムの多層積層体の如き、所定偏光軸の直線偏光を透過して他の光は反射する特性を示すもの、コレステリック液晶ポリマーの配向フィルムやその配向液晶層をフィルム基材上に支持したものの如き、左回り又は右回りのいずれか一方の円偏光を反射して他の光は透過する特性を示すものなどの適宜なものを用いうる。
【００５９】
従って、前記した所定偏光軸の直線偏光を透過させるタイプの輝度向上フィルムでは、その透過光をそのまま偏光板に偏光軸を揃えて入射させることにより、偏光板による吸収ロスを抑制しつつ効率よく透過させることができる。一方、コレステリック液晶層の如く円偏光を透過するタイプの輝度向上フィルムでは、そのまま偏光子に入射させることもできるが、吸収ロスを抑制する点よりその円偏光を位相差板を介し直線偏光化して偏光板に入射させることが好ましい。なお、その位相差板として１／４波長板を用いることにより、円偏光を直線偏光に変換することができる。
【００６０】
可視光域等の広い波長範囲で１／４波長板として機能する位相差板は、例えば波長５５０ｎｍの淡色光に対して１／４波長板として機能する位相差層と他の位相差特性を示す位相差層、例えば１／２波長板として機能する位相差層とを重畳する方式などにより得ることができる。従って、偏光板と輝度向上フィルムの間に配置する位相差板は、１層又は２層以上の位相差層からなるものであってよい。
【００６１】
なお、コレステリック液晶層についても、反射波長が相違するものの組み合わせにして２層又は３層以上重畳した配置構造とすることにより、可視光領域等の広い波長範囲で円偏光を反射するものを得ることができ、それに基づいて広い波長範囲の透過円偏光を得ることができる。
【００６２】
また、偏光板は、上記の偏光分離型偏光板の如く、偏光板と２層又は３層以上の光学層とを積層したものからなっていてもよい。従って、上記の反射型偏光板や半透過型偏光板と位相差板を組み合わせた反射型楕円偏光板や半透過型楕円偏光板などであってもよい。
【００６３】
偏光板に前記光学層を積層した光学フィルムは、液晶表示装置等の製造過程で順次別個に積層する方式にても形成することができるが、予め積層して光学フィルムとしたのものは、品質の安定性や組立作業等に優れていて液晶表示装置などの製造工程を向上させうる利点がある。積層には粘着層等の適宜な接着手段を用いうる。前記の偏光板やその他の光学フィルムの接着に際し、それらの光学軸は目的とする位相差特性などに応じて適宜な配置角度とすることができる。
【００６４】
前述した偏光板や、偏光板を少なくとも１層積層されている光学フィルムには、液晶セル等の他部材と接着するための粘着層を設けることもできる。粘着層を形成する粘着剤は特に制限されないが、例えばアクリル系重合体、シリコーン系ポリマー、ポリエステル、ポリウレタン、ポリアミド、ポリエーテル、フッ素系やゴム系などのポリマーをベースポリマーとするものを適宜に選択して用いることができる。特に、アクリル系粘着剤の如く光学的透明性に優れ、適度な濡れ性と凝集性と接着性の粘着特性を示して、耐候性や耐熱性などに優れるものが好ましく用いうる。
【００６５】
また上記に加えて、吸湿による発泡現象や剥がれ現象の防止、熱膨張差等による光学特性の低下や液晶セルの反り防止、ひいては高品質で耐久性に優れる液晶表示装置の形成性などの点より、吸湿率が低くて耐熱性に優れる粘着層が好ましい。
【００６６】
粘着層は、例えば天然物や合成物の樹脂類、特に、粘着性付与樹脂や、ガラス繊維、ガラスビーズ、金属粉、その他の無機粉末等からなる充填剤や顔料、着色剤、酸化防止剤などの粘着層に添加されることの添加剤を含有していてもよい。また微粒子を含有して光拡散性を示す粘着層などであってもよい。
【００６７】
偏光板や光学フィルムの片面又は両面への粘着層の付設は、適宜な方式で行いうる。その例としては、例えばトルエンや酢酸エチル等の適宜な溶剤の単独物又は混合物からなる溶媒にベースポリマーまたはその組成物を溶解又は分散させた１０〜４０重量％程度の粘着剤溶液を調製し、それを流延方式や塗工方式等の適宜な展開方式で偏光板上または光学フィルム上に直接付設する方式、あるいは前記に準じセパレータ上に粘着層を形成してそれを偏光板上または光学フィルム上に移着する方式などがあげられる。
【００６８】
粘着層は、異なる組成又は種類等のものの重畳層として偏光板や光学フィルムの片面又は両面に設けることもできる。また両面に設ける場合に、偏光板や光学フィルムの表裏において異なる組成や種類や厚さ等の粘着層とすることもできる。粘着層の厚さは、使用目的や接着力などに応じて適宜に決定でき、一般には１〜５００μｍであり、５〜２００μｍが好ましく、特に１０〜１００μｍが好ましい。
【００６９】
粘着層の露出面に対しては、実用に供するまでの間、その汚染防止等を目的にセパレータが仮着されてカバーされる。これにより、通例の取扱状態で粘着層に接触することを防止できる。セパレータとしては、上記厚さ条件を除き、例えばプラスチックフィルム、ゴムシート、紙、布、不織布、ネット、発泡シートや金属箔、それらのラミネート体等の適宜な薄葉体を、必要に応じシリコーン系や長鏡アルキル系、フッ素系や硫化モリブデン等の適宜な剥離剤でコート処理したものなどの、従来に準じた適宜なものを用いうる。
【００７０】
なお本発明において、上記した偏光板を形成する偏光子や透明保護フィルムや光学フィルム等、また粘着層などの各層には、例えばサリチル酸エステル系化合物やベンゾフェノール系化合物、ベンゾトリアゾール系化合物やシアノアクリレート系化合物、ニッケル錯塩系化合物等の紫外線吸収剤で処理する方式などの方式により紫外線吸収能をもたせたものなどであってもよい。
【００７１】
本発明の偏光板または光学フィルムは液晶表示装置等の各種装置の形成などに好ましく用いることができる。液晶表示装置の形成は、従来に準じて行いうる。すなわち液晶表示装置は一般に、液晶セルと偏光板または光学フィルム、及び必要に応じての照明システム等の構成部品を適宜に組立てて駆動回路を組込むことなどにより形成されるが、本発明においては本発明による偏光板または光学フィルムを用いる点を除いて特に限定はなく、従来に準じうる。液晶セルについても、例えばＴＮ型やＳＴＮ型、π型などの任意なタイプのものを用いうる。
【００７２】
液晶セルの片側又は両側に偏光板または光学フィルムを配置した液晶表示装置や、照明システムにバックライトあるいは反射板を用いたものなどの適宜な液晶表示装置を形成することができる。その場合、本発明による偏光板または光学フィルムは液晶セルの片側又は両側に設置することができる。両側に偏光板または光学フィルムを設ける場合、それらは同じものであってもよいし、異なるものであってもよい。さらに、液晶表示装置の形成に際しては、例えば拡散板、アンチグレア層、反射防止膜、保護板、プリズムアレイ、レンズアレイシート、光拡散板、バックライトなどの適宜な部品を適宜な位置に１層又は２層以上配置することができる。
【００７３】
次いで有機エレクトロルミネセンス装置（有機ＥＬ表示装置）について説明する。一般に、有機ＥＬ表示装置は、透明基板上に透明電極と有機発光層と金属電極とを順に積層して発光体（有機エレクトロルミネセンス発光体）を形成している。ここで、有機発光層は、種々の有機薄膜の積層体であり、例えばトリフェニルアミン誘導体等からなる正孔注入層と、アントラセン等の蛍光性の有機固体からなる発光層との積層体や、あるいはこのような発光層とペリレン誘導体等からなる電子注入層の積層体や、またあるいはこれらの正孔注入層、発光層、および電子注入層の積層体等、種々の組み合わせをもった構成が知られている。
【００７４】
有機ＥＬ表示装置は、透明電極と金属電極とに電圧を印加することによって、有機発光層に正孔と電子とが注入され、これら正孔と電子との再結合によって生じるエネルギーが蛍光物資を励起し、励起された蛍光物質が基底状態に戻るときに光を放射する、という原理で発光する。途中の再結合というメカニズムは、一般のダイオードと同様であり、このことからも予想できるように、電流と発光強度は印加電圧に対して整流性を伴う強い非線形性を示す。
【００７５】
有機ＥＬ表示装置においては、有機発光層での発光を取り出すために、少なくとも一方の電極が透明でなくてはならず、通常酸化インジウムスズ（ＩＴＯ）などの透明導電体で形成した透明電極を陽極として用いている。一方、電子注入を容易にして発光効率を上げるには、陰極に仕事関数の小さな物質を用いることが重要で、通常Ｍｇ−Ａｇ、Ａｌ−Ｌｉなどの金属電極を用いている。
【００７６】
このような構成の有機ＥＬ表示装置において、有機発光層は、厚さ１０ｎｍ程度ときわめて薄い膜で形成されている。このため、有機発光層も透明電極と同様、光をほぼ完全に透過する。その結果、非発光時に透明基板の表面から入射し、透明電極と有機発光層とを透過して金属電極で反射した光が、再び透明基板の表面側へと出るため、外部から視認したとき、有機ＥＬ表示装置の表示面が鏡面のように見える。
【００７７】
電圧の印加によって発光する有機発光層の表面側に透明電極を備えるとともに、有機発光層の裏面側に金属電極を備えてなる有機エレクトロルミネセンス発光体を含む有機ＥＬ表示装置において、透明電極の表面側に偏光板を設けるとともに、これら透明電極と偏光板との間に位相差板を設けることができる。
【００７８】
位相差板および偏光板は、外部から入射して金属電極で反射してきた光を偏光する作用を有するため、その偏光作用によって金属電極の鏡面を外部から視認させないという効果がある。特に、位相差板を１／４波長板で構成し、かつ偏光板と位相差板との偏光方向のなす角をπ／４に調整すれば、金属電極の鏡面を完全に遮蔽することができる。
【００７９】
すなわち、この有機ＥＬ表示装置に入射する外部光は、偏光板により直線偏光成分のみが透過する。この直線偏光は位相差板により一般に楕円偏光となるが、とくに位相差板が１／４波長板でしかも偏光板と位相差板との偏光方向のなす角がπ／４のときには円偏光となる。
【００８０】
この円偏光は、透明基板、透明電極、有機薄膜を透過し、金属電極で反射して、再び有機薄膜、透明電極、透明基板を透過して、位相差板に再び直線偏光となる。そして、この直線偏光は、偏光板の偏光方向と直交しているので、偏光板を透過できない。その結果、金属電極の鏡面を完全に遮蔽することができる。
【実施例】
【００８１】
以下に、実施例を記載して、本発明をより具体的に説明するが、本発明はこれら実施例に制限されるものではない。
【００８２】
実施例１
（高分子フィルムの作成）
重合度２４００のポリビニルアルコール１００重量部およびグリセリン１０重量部を、水に徐々に加熱撹拌しながら溶解し、１０重量％のポリビニルアルコール水溶液を得た。得られたポリビニルアルコール水溶液１０重量部に、銀超微粒子（平均粒径２０ｎｍ）の１重量％分散水溶液を１０重量部混合し、十分に撹拌して混合溶液を調製した。次いで、この混合溶液を、乾燥後の厚みが７５μｍとなるようにアプリケーターを用いて、予め離型処理を施した平板上へ展開し、５０℃で３０分間、さらに１３０℃で２０分間乾燥し、銀超微粒子を分散したポリビニルアルコールフィルムを得た。
【００８３】
（高分子フィルムの吸収スペクトル）
得られたポリビニルアルコールフィルムについて、吸光スペクトルを測定した。吸光スペクトルを図１に示す。吸光スペクトルの測定は、日立製作所製の分光光度計Ｕ４１００を用いた。
【００８４】
吸光特性を測定したところ波長４１０ｎｍ、５６０ｎｍにそれぞれ吸収ピークを持つブロードな吸収を示した。波長４１０ｎｍにおいて最も高い吸光度（２．２）を示した。波長４１０ｎｍにおける吸光度の５０％の値以上の吸光度を示す波長帯域幅（波長３７０〜６１０ｎｍ）は２４０ｎｍであった。
【００８５】
（偏光子の作成）
得られたポリビニルアルコールフィルムを、１５０℃にて５倍に乾式一軸延伸処理し、厚さ４０μｍの偏光子を得た。
【００８６】
得られた偏光子について、金属性微粒子により形成される微小領域について、平均粒径およびアスペクト比を測定した。平均粒径およびアスペクト比は、ＴＥＭにより測定した。平均粒径は２０ｎｍ、アスペクト比は１．０であった。
【００８７】
（偏光子の吸収スペクトル）
得られた偏光子について、偏光を入射させた場合の吸光スペクトルを測定した。吸光スペクトルを図１に示す。吸光スペクトルの測定は、日立製作所製の分光光度計Ｕ４１００を用いグラントムソン偏光プリズムを設置させて行った。
【００８８】
図１に示すように、最も長波長側に吸収ピークを持つ吸収スペクトル（Ａ//）は、入射偏光面が延伸方向に平行な場合（ＭＤ偏光）であり、吸収ピーク波長は（５００ｎｍ）であった。最も短波長側に吸収ピークを持つ吸収スペクトル（Ａ⊥）は、入射偏光面が延伸方向に延伸方向に垂直な場合（ＴＤ偏光）であり、吸収ピーク波長は（３８０ｎｍ）であった。吸収スペクトル（Ａ//）において、最も高い吸光度（２．０）に対する７０％の吸光度は（ａ：１．４）であり、かつ、最も長波長側にある波長（λ１：６４０ｎｍ）であった。また吸収スペクトル（Ａ⊥）において、前記吸光度（ａ）を持ち、かつ、最も長波長側にある波長（λ２：４４０ｎｍ）であった。したがって、｜λ２−λ１｜＝２００ｎｍであった。
【００８９】
比較例１
（高分子フィルムの作成）
実施例１において、銀超微粒子の１重量％分散水溶液を０. １重量部混合したこと以外は実施例１と同様にして、銀超微粒子を分散したポリビニルアルコールフィルムを得た。
【００９０】
（高分子フィルムの吸収スペクトル）
得られたポリビニルアルコールフィルムについて、実施例１と同様にして吸光スペクトルを測定した。吸光スペクトルを図２に示す。
【００９１】
吸光特性を測定したところ波長４２０ｎｍに最も高い吸光度（１．１）を示した。波長４２０ｎｍにおける吸光度の５０％の値以上の吸光度を示す波長帯域幅（波長３７０〜４７０ｎｍ）は１００ｎｍであった。
【００９２】
（偏光子の作成）
得られたポリビニルアルコールフィルムを、１５０℃にて５倍に乾式一軸延伸処理し、厚さ４０μｍの偏光子を得た。
【００９３】
得られた偏光子について、金属性微粒子により形成される微小領域について、平均粒径およびアスペクト比を測定した。平均粒径およびアスペクト比は、ＴＥＭにより測定した。平均粒径は２０ｎｍ、アスペクト比は１．０であった。
【００９４】
（偏光子の吸収スペクトル）
得られた偏光子について、実施例１と同様にして、偏光を入射させた場合の吸光スペクトルを測定した。吸光スペクトルを図２に示す。
【００９５】
図２に示すように、最も長波長側に吸収ピークを持つ吸収スペクトル（Ａ//）は、入射偏光面が延伸方向に平行な場合（ＭＤ偏光）であり、吸収ピーク波長は（４３５ｎｍ）であった。最も短波長側に吸収ピークを持つ吸収スペクトル（Ａ⊥）は、入射偏光面が延伸方向に延伸方向に垂直な場合（ＴＤ偏光）であり、吸収ピーク波長は（４０５ｎｍ）であった。吸収スペクトル（Ａ//）において、最も高い吸光度（１．５）に対する７０％の吸光度は（ａ：１．０５）であり、かつ、最も長波長側にある波長（λ１：４７２ｎｍ）であった。また吸収スペクトル（Ａ⊥）において、前記吸光度（ａ）を持ち、かつ、最も長波長側にある波長（λ２：４２８ｎｍ）であった。したがって、｜λ２−λ１｜＝４４ｎｍであった。
【００９６】
比較例２
透過率６８％、偏光度９９．９５％の市販のヨウ素系偏光子（ポリビニルアルコール）を用いた。
【００９７】
実施例および比較例の偏光子について以下の評価を行った。結果を表１に示す。
【００９８】
（耐熱性）
偏光子を、厚さ８０μｍのトリアセチルセルロースフィルムを用いて、ポリビニルアルコール系接着剤により狭持して偏光板を得た。得られた偏光板を、１２０℃にて１時間加熱した。その後、目視観察し、以下の基準で評価した。
○：色の変化は見られない。
×：全体が黄色くなり色相が変化していた。
【００９９】
【表１】
2005037905.tif 000002
【図面の簡単な説明】
【０１００】
【図１】実施例１における吸収スペクトルを表す図である。
【図２】比較例１における吸収スペクトルを表す図である。
【図１】
2005037905.tif 000003
【図２】
2005037905.tif 000004